Сплав на основе железа
IRON-BASED ALLOY

Изобретение относится к области черной металлургии, в частности к составам сплавов на основе железа, которые могут быть использованы в машиностроении.
Известен сплав на основе железа, содержащий, мас. %: углерод 0-1,0; кремний 0-3,0; марганец 0-2,0; ванадий 0-1,0; медь 0-5,0; азот 0-0,2; цирконий 0-0,3; молибден 0-10,0; железо остальное [1].
Задача изобретения состоит в создании малокомпонентного состава сплава на основе железа.
Технический результат достигается тем, что сплав на основе железа, содержащий углерод, кремний, марганец, молибден, железо, дополнительно включает никель, причем компоненты находятся при следующем соотношении, мас. %: углерод 3,15-3,25; кремний 0,15-0,25; марганец 0,15-0,25; молибден 12,0-13,0; никель 12,0-13,0; железо остальное.
В таблице приведены составы сплава.
В составе сплава компоненты проявляют себя следующим образом. Кремний незначительно увеличивает твердость сплава, повышает его прочность. Марганец тормозит процесс выделения графита, незначительно увеличивает прочность сплава. Молибден замедляет процесс графитизации углерода, способствует карбидообразованию, повышает твердость сплава. Никель благоприятно влияет на выравнивание механических свойств сплава в отливках, обрабатываемость сплава.
Сплав может быть выплавлен, например, в индукционных тигельных электропечах. Основной исходный материал - стальной лом, ферромарганец доменный (Мн5, Мн6), ферромолибден (ФМ1, ФМ2, ФМ3), никель (Н3, Н4). Температура расплава при заливке литейных форм должна быть не ниже 1350°С. Отливки подвергают отжигу при температуре 720-740°C с последующим охлаждением на воздухе.
Источники информации
1. JP 2006-089796, С22С 38/00, 2006.